(57)【要約】  【課題】Ｘ線光導電膜の剥離および腐食を防止できるＸ線検出器を提供する。  【解決手段】Ｘ線光導電膜５としてヨウ化鉛を用いる。画素電極13およびＸ線光導電膜５の間の界面と、Ｘ線光導電膜５およびバイアス電極層６の間の界面とに酸化鉛薄膜22を形成する。画素電極13よびバイアス電極層６とＸ線光導電膜５との結合力を向上できる。画素電極13と酸化鉛薄膜22とが金属酸化物であり、Ｘ線光導電膜５と酸化鉛薄膜22とが鉛化合物であるから、密着性を向上でき、剥がれを防止できる。反応性の極めて高いＸ線光導電膜５からの画素電極13およびバイアス電極層６の腐食を防止できる。  【選択図】図１
2006049773.tif 000002
【特許請求の範囲】
【請求項１】
画素電極を備えた回路基板と、
この回路基板の前記画素電極上に設けられ入射する放射線を電気信号に変換し金属ヨウ化物を含有する放射線光導電層と、
この放射線光導電層上に前記画素電極に対向して設けられた電極層と、
前記放射線光導電層と前記電極層および前記画素電極の少なくともいずれか一方との間に設けられ前記金属ヨウ化物を構成する金属元素と同一の金属元素の酸化物である金属酸化物薄膜層と
を具備したことを特徴とした放射線検出器。
【請求項２】
放射線光導電層の金属ヨウ化物を構成する金属元素は、鉛(Ｐｂ)、水銀(Ｈｇ)、インジウム(Ｉｎ)およびビスマス(Ｂｉ)のいずれかである
ことを特徴とした請求項１記載の放射線検出器。
【請求項３】
画素電極を備えた回路基板と、
この回路基板の前記画素電極上に設けられ入射する放射線を電気信号に変換し金属臭化物を含有する放射線光導電層と、
この放射線光導電層上に前記画素電極に対向して設けられた電極層と、
前記放射線光導電層と前記電極層および前記画素電極の少なくともいずれか一方との間に設けられ前記金属臭化物を構成する金属元素と同一の金属元素の酸化物である金属酸化物薄膜層と
を具備したことを特徴とした放射線検出器。
【請求項４】
放射線光導電層は、金属臭化物として臭化タリウムを含有し、
金属酸化物薄膜層は、酸化タリウムである
ことを特徴とした請求項３記載の放射線検出器。
【発明の詳細な説明】
【技術分野】
【０００１】
本発明は、画素電極および放射線光導電層を備えた放射線検出器に関する。
【背景技術】
【０００２】
新世代のＸ線診断用画像検出器としてアクティブマトリックス型の平面検出器が大きな注目を集めている。この平面検出器において、照射されたＸ線を検出することにより、Ｘ線撮影像またはリアルタイムのＸ線画像がデジタル信号として出力される。また、この平面検出器は、固体検出器であることから、画質性能や安定性の面においても極めて期待が大きい。
【０００３】
実用化の最初の用途として、比較的大きな線量で、静止画像を収集する胸部あるいは一般撮影用に開発され、近年商品化されている。より高性能で、透視線量下で毎秒コマ以上のリアルタイム動画を実現させる必要のある循環器、消化器分野への応用に対しても近い将来に商品化が予想される。この動画用途に対しては、Ｓ／Ｎの改善や微小信号のリアルタイム処理技術などが重要な開発項目となっている。
【０００４】
そして、この種の平面検出器には、大きく分けて直接方式と間接方式との二通りの方式がある。直接方式は、入射Ｘ線をａ−ＳｅなどのＸ線光導電体層内部で体内部に発生した光導電電荷を高電界により直接電荷信号に変換し、この変換した信号電荷を電荷蓄積用キャパシタに蓄積する方式である。一方、間接方式は、シンチレータ層により入射Ｘ線を受けて、一旦可視光に変換してから、この可視光をａ−Ｓｉフォトダイオードや、ＣＣＤにより信号電荷に変換して電荷蓄積用キャパシタに導く方式である。
【０００５】
さらに、直接方式のＸ線検出器としては、保持基板上にマトリクス状に配列された画素毎に、電荷蓄積用キャパシタ、スイッチング素子、フォトダイオードおよび画素電極のそれぞれが設けられたＴＦＴ回路基板を備えており、このＴＦＴ回路基板上にＸ線光導電層が積層された構成が知られている（例えば、特許文献１参照。）。
【０００６】
そして、上記直接方式のＸ線検出器においては、入射Ｘ線を電荷信号に変換するためにＸ線光導電層としてＸ線光導電材料が用いられる。このＸ線光導電材料は、医療用のＸ線検出器に適用する場合、人体を十分にカバーできるだけの大きさ、例えば一辺が４０ｃｍほどの大きさが求められる。また、Ｘ線光導電材料は、通常、信号電荷の蓄積やこの信号電荷を読み出す電気回路が設けられたＴＦＴ回路基板上に均一な厚さの膜として形成される。また、入射するＸ線を十分に検出するためには、重金属で構成された大きな比重を持つ材料を用いた場合でも、数百μｍの厚さが必要とされる。
【０００７】
このＸ線光導電材料は半導体の一種で、結晶構造や組成によって特性が大きく変化する可能性があり、一般に、単結晶の状態で最高の特性が得られる。しかし、Ｘ線検出器に必要とされる十分な大きさをもつ半導体単結晶材料は得られていない。
【０００８】
また直接方式の場合、Ｘ線検出器を構成するＴＦＴ回路基板は、液晶表示装置の製造プロセスと同様の方法で製造される。例えば、保持基板の表面に画素電極が形成され、この画素電極を含む保持基板上にＸ線光導電体層が形成されている。なお、このＸ線光導電体層の出力を個々の画素電極に選択的に入力するために、多くの場合、画素電極を取り囲むように、例えば酸化ケイ素(ＳｉＯ２)の絶縁膜が設けられている。また、画素電極には、アルミニウムやＩＴＯなどが用いられている。
【０００９】
さらに、Ｘ線光導電層には、Ｘ線を効率良く電荷信号に変換する材料、例えばヨウ化鉛(ＰｂＩ２)やヨウ水銀(ＨｇＩ２)、ヨウ化ビスマス(ＢｉＩ３)、ヨウ化インジウム(ＩｎＩ)などが使用される。したがって、画素電極に用いられるアルミニウムやＩＴＯと、Ｘ線光導電層に用いられるヨウ化鉛やヨウ化水銀、ヨウ化ビスマス、ヨウ化インジウムとが直接接触する構成となる。
【００１０】
なお、上記直接方式のＸ線検出器においては、ヨウ化鉛やヨウ化水銀、ヨウ化ビスマス、ヨウ化インジウムが使用されたＸ線光導電層が、画素電極上に、例えば真空蒸着法などによって、数百μｍの厚さに膜状に形成されている。また、このＸ線光導電層上には、電荷を補給するバイアス電極層が形成されている。
【００１１】
さらに、この種の直接方式のＸ線検出器としては、Ｘ線光導電層とバイアス電極層と間、およびＸ線光導電層と画素電極を含む平坦化層との間のそれぞれに、膜の緻密性およびハロゲン元素との反応性が低い腐食防止膜が積層された構成が知られている（例えば、特許文献２参照。）。
【特許文献１】特開平１０−１０２３７号公報（第４−６頁、図１および図２）
【特許文献２】特開２００３−２０９２３８号公報（第２−７頁、図２）
【発明の開示】
【発明が解決しようとする課題】
【００１２】
上述したように、上記直接方式のＸ線検出器では、液晶表示装置の製造プロセスを用いて製造されたＴＦＴ回路基板上にＸ線光導電層を形成させている。そして、このＸ線光導電層は、半導体の一種であるが、通常のシリコンやガリウムヒ素などの半導体とは異なり、Ｘ線を効率良く吸収するために重金属で構成されており、さらに十分な性能を出すためにこれらの沃化物が主に用いられている。代表的なものとしては、ヨウ化鉛やヨウ化水銀などの物質をＸ線光導電層の主成分としている。
【００１３】
そして、これらのＸ線光導電層は、ＴＦＴ回路を構成する配線材料や、絶縁物などの物質とは大きく異なったイオンとしての性質が強い物質であり、金属表面や金属酸化物表面との密着性が弱い。このため、ＴＦＴ回路基板の表面に単純に酸化鉛や酸化水銀といったＸ線光導電材料を形成した場合には、Ｘ線光導電層とバイアス電極層と間およびＸ線光導電層と画素電極と間のそれぞれに、膜の緻密性およびハロゲン元素との反応性が低い腐食防止膜を積層させたとしても、外部からの振動や温度変化による応力の発生によって界面での剥離が生じてしまうおそれがある。また、反応性の高いヨウ化物と接しているＴＦＴ回路基板の表面や上部電極に腐食が発生してしまうおそれがあるという問題を有している。
【００１４】
本発明は、このような点に鑑みなされたもので、放射線光導電層の剥離および腐食を防止できる放射線検出器を提供することを目的とする。
【課題を解決するための手段】
【００１５】
本発明は、画素電極を備えた回路基板と、この回路基板の前記画素電極上に設けられ入射する放射線を電気信号に変換し金属ヨウ化物あるいは金属臭化物を含有する放射線光導電層と、この放射線光導電層上に前記画素電極に対向して設けられた電極層と、前記放射線光導電層と前記電極層および前記画素電極の少なくともいずれか一方との間に設けられ前記金属ヨウ化物あるいは金属臭化物を構成する金属元素と同一の金属元素の酸化物である金属酸化物薄膜層とを具備したものである。
【００１６】
そして、回路基板の画素電極上に設けた放射線光導電層に金属ヨウ化物あるいは金属臭化物を含有させる。さらに、この放射線光導電層と、この放射線光導電層上に画素電極に対向して設けた電極層および画素電極の少なくともいずれか一方との間に、金属ヨウ化物あるいは金属臭化物を構成する金属元素と同一の金属元素の酸化物である金属酸化物薄膜層を設ける。この結果、この金属酸化物薄膜層によって放射線光導電層が電極層および画素電極の少なくともいずれか一方から剥離しにくくなるとともに、この放射線光導電層が腐食しにくくなる。したがって、この放射線光導電層の剥離および腐食のそれぞれを防止できる。
【発明の効果】
【００１７】
本発明によれば、金属ヨウ化物あるいは金属臭化物を含有した放射線光導電層と電極層および画素電極の少なくともいずれか一方との間に、金属ヨウ化物あるいは金属臭化物中の金属元素の酸化物である金属酸化物薄膜層を設けることにより、この金属酸化物薄膜層によって放射線光導電層が電極層および画素電極の少なくともいずれか一方から剥離しにくくなり、この放射線光導電層が腐食しにくくなるから、この放射線光導電層の剥離および腐食を防止できる。
【発明を実施するための最良の形態】
【００１８】
以下、本発明の放射線検出器の一実施の形態の構成を図１ないし図３を参照して説明する。
【００１９】
図１ないし図３において、１は放射線検出器としてのＸ線画像検出器であるＸ線検出器で、このＸ線検出器１は、直接方式のＸ線平面画像検知器である。そして、このＸ線検出器１の検出器部分は、図２に示すように、マトリクス状に二次元的に配列された複数の画素２を有する光電変換基板としてのＴＦＴ回路基板３を備えている。
【００２０】
そして、このＴＦＴ回路基板３の一主面である表面上には、入射する放射線を電気信号に変換する放射線光導電体層としてのＸ線光導電体層４が積層されて設けられている。このＸ線光導電体層４は、ｐｎ接合状態であり、ＴＦＴ回路基板３の表面に接している。よって、このＸ線光導電体層４は、ＴＦＴ回路基板３上に直接形成されている。
【００２１】
ここで、このＸ線光導電体層４は、Ｘ線画像を検出する重要な要素である放射線光導電層としてのＸ線光導電膜５を備えている。このＸ線光導電膜５は、重金属であり半導体的な性質を有するＸ線光導電物質として金属ヨウ化物である重金属ヨウ化物を主成分として含有している。具体的に、このＸ線光導電膜５は、重金属ヨウ化物として、例えばヨウ化鉛(ＰｂＩ２)を厚さ３００μｍほどＴＦＴ回路基板３上に真空蒸着させることによって形成されている。さらに、このＸ線光導電膜５の一主面である表面上には、上部電極としてのバイアス電極層６が積層されて設けられている。
【００２２】
そして、ＴＦＴ回路基板３は、図３に示すように、矩形平板状の透光性を有するガラスなどで形成された絶縁基板としての保持基板11を備えている。ここで、この保持基板11は、主にガラスにて構成されている。そして、この保持基板11の一主面である表面上には、ＴＦＴ回路層12と画素電極13とが各画素２毎に形成されている。この画素電極13は、ＴＦＴ回路基板３の最表面の大部分を覆うように配置されている。また、この画素電極13は、金属酸化物であるＩＴＯ(インジウム−錫混合酸化物)にて構成されている。
【００２３】
さらに、ＴＦＴ回路層12は、スイッチング素子としての薄膜トランジスタ(ＴＦＴ)14と、コンデンサである電荷蓄積用キャパシタ15を備えている。そして、画素電極13、薄膜トランジスタ14および電荷蓄積用キャパシタ15のそれぞれは、保持基板11上の各画素２毎に形成されている。すなわち、これら画素電極13、薄膜トランジスタ14および電荷蓄積用キャパシタ15のそれぞれは、これらを１組とした格子状の配列を有しており、各組がＸ線画像の画素２に対応するように構成されている。
【００２４】
また、保持基板11上には、この保持基板11の行方向に沿った複数の制御ラインとしての制御電極16が配線されている。これら複数の制御電極16は、保持基板11上の各画素２間に位置し、この保持基板11の列方向に離間されて設けられている。そして、これら制御電極16には、薄膜トランジスタ14のゲート電極17が電気的に接続されている。
【００２５】
さらに、保持基板11上には、この保持基板11の列方向に沿った複数の読み出し電極18が配線されている。これら複数の読み出し電極18は、保持基板11上の各画素２間に位置し、この保持基板11の行方向に離間されて設けられている。そして、これら複数の読み出し電極18には、薄膜トランジスタ14のソース電極19が電気的に接続されている。また、この薄膜トランジスタ14のドレイン電極20は、電荷蓄積用キャパシタ15および画素電極13のそれぞれに電気的に接続されている。
【００２６】
一方、図１に示すように、保持基板11上のＴＦＴ回路層12上には、島状の画素電極13が各画素２に対応するようにマトリクス状に積層されて設けられている。この画素電極13を含むＴＦＴ回路層12上の全面には、金属酸化物薄膜層としての酸化鉛薄膜22が積層されて形成されている。この酸化鉛薄膜22は、Ｘ線光導電膜５の主成分であるヨウ化鉛中の金属元素である鉛の酸化物である酸化鉛(ＰｂＯ,ＰｂＯ２,Ｐｂ３Ｏ４)を主成分として含有している。
【００２７】
言い換えると、この酸化鉛薄膜22は、画素電極13とＸ線光導電膜５との中間の物質である酸化鉛からなり、この酸化鉛にて構成されている。すなわち、この酸化鉛薄膜22は、Ｘ線光導電膜５の主成分であるヨウ化鉛を構成する金属元素である鉛と同一の金属元素の酸化物である酸化鉛から構成されている。
【００２８】
さらに、この酸化鉛薄膜22は、Ｘ線光導電膜５の内部にＰＮ接合状態を実現するために、このＸ線光導電膜５とＴＦＴ回路基板３との間の界面に設けられている。言い換えると、この酸化鉛薄膜22は、画素電極13とＸ線光導電膜５とが接する界面間に設けられている。
【００２９】
また、この酸化鉛薄膜22上にはＸ線光導電膜５が積層されており、このＸ線光導電膜５上の全面にもまた酸化鉛薄膜22が積層されて形成されている。この酸化鉛薄膜は、Ｘ線光導電膜５の内部にＰＮ接合状態を実現するために、このＸ線光導電膜５とバイアス電極層６との間の界面に設けられている。言い換えると、この酸化鉛薄膜は、Ｘ線光導電膜５とバイアス電極層６とが接する界面間に設けられている。さらに、この酸化鉛薄膜22上の全面には、バイアス電極層６が積層されて形成されている。このバイアス電極層６は、各画素電極13に対向して設けられており、酸化鉛薄膜22上の全面に面一に形成されている。
【００３０】
次に、上記一実施の形態のＸ線検出器の作用について説明する。
【００３１】
まず、Ｘ線検出器１のＸ線光導電膜５中に外部からＸ線が入射すると、このＸ線光導電膜５内へと入射した入射Ｘ線Ｌは、このＸ線光導電膜５内で吸収されて励起される。
【００３２】
そして、この入射Ｘ線Ｌ自体のエネルギによって、Ｘ線光導電膜５の内部に電子ｅと正孔ｈとのペアが多数発生する。
【００３３】
このとき、バイアス電極層６と画素電極13との間に数百Ｖの電圧が印加されてバイアス電界を形成していることにより、Ｘ線光導電膜５内に発生した光導電電荷Ｑがバイアス電界によって移動する。
【００３４】
すると、電子ｅあるいは正孔ｈのいずれかが光導電電荷Ｑとして画素電極13へと移動して到達する。
【００３５】
この後、これら各画素電極13へと移動して流入した光導電電荷Ｑは、これら各画素電極13に接続された薄膜トランジスタ14のゲート電極17が駆動状態、すなわちオン状態となるまで、これら各画素電極13に接続された電荷蓄積用キャパシタ15へと移動して保持されて蓄積される。
【００３６】
このとき、制御電極16の一つを駆動状態にすると、この駆動状態となった制御電極16に接続された横一行の薄膜トランジスタ14がオン状態となる。
【００３７】
そして、このオン状態となったそれぞれの薄膜トランジスタ14に接続された電荷蓄積用キャパシタ15に蓄積された光導電電荷Ｑが読み出し電極18へと出力される。
【００３８】
この結果、Ｘ線画像の特定の行の画素に対応する信号が出力されるため、オンする制御電極16の駆動を順々に変えて制御することにより、全てのＸ線画像の画素に対応する信号を出力でき、この出力信号をデジタル画像信号に変換することによって、外部にＸ線画像として出力できる。
【００３９】
次に、上記一実施の形態のＸ線検出器の製造装置について説明する。
【００４０】
図４において、31はＸ線検出器の製造装置としての真空蒸着装置31で、この真空蒸着装置31には、内部にＴＦＴ回路基板３が設置されるチャンバ32を備えている。このチャンバ32は、このチャンバ32内の雰囲気を外部とは異なる雰囲気、すなわち真空にする。そして、このチャンバ32には、このチャンバ32内を真空にする真空ポンプ33が取り付けられている。この真空ポンプ33は、チャンバ32の内部を真空排気させる。
【００４１】
さらに、このチャンバ32の内部には、このチャンバ32の内部に設置されるＴＦＴ回路基板３の裏面に対向する基板加熱装置34が取り付けられている。この基板加熱装置34は、チャンバ32内に設置されたＴＦＴ回路基板３を所定の温度に加熱する。また、このチャンバ32内には、基板加熱装置34に対向して設置された酸化鉛蒸発源35とヨウ化鉛蒸発源36とのそれぞれが設置されている。これら酸化鉛蒸発源35およびヨウ化鉛蒸発源36のそれぞれは、チャンバ32内に設置されたＴＦＴ回路基板３の表面に対向するように構成されている。
【００４２】
すなわち、酸化鉛蒸発源35は、この酸化鉛蒸発源35を加熱することにより、この酸化鉛蒸発源35の内部の酸化鉛が気化してチャンバ32内に酸化鉛を放出させて、このチャンバ32内に設置されたＴＦＴ回路基板３の表面に酸化鉛を付着させて、このＴＦＴ回路基板３の表面に薄膜状の酸化鉛薄膜22を形成させる。
【００４３】
また、ヨウ化鉛蒸発源36は、このヨウ化鉛蒸発源36を４００℃前後に加熱することにより、このヨウ化鉛蒸発源36の内部のヨウ化鉛が気化してチャンバ32内にヨウ化鉛を放出させて、このチャンバ32内に設置させたＴＦＴ回路基板３の表面に形成した酸化鉛薄膜22の表面にヨウ化鉛を付着させて、この酸化鉛薄膜22の表面にヨウ化鉛を主成分とするＸ線光導電膜５を形成させる。
【００４４】
さらに、酸化鉛蒸発源35は、この酸化鉛蒸発源35を加熱することにより、この酸化鉛蒸発源35の内部の酸化鉛が気化してチャンバ32内に酸化鉛を放出させて、このチャンバ32内に設置させたＴＦＴ回路基板３の表面に形成したＸ線光導電膜５の表面に酸化鉛を付着させて、このＸ線光導電膜５の表面に酸化鉛薄膜22を形成させる。
【００４５】
次に、上記一実施の形態のＸ線検出器の製造方法について説明する。
【００４６】
まず、保持基板11上の各画素２に薄膜トランジスタ14、電荷蓄積用キャパシタ15および画素電極13のそれぞれを設けてＴＦＴ回路基板３を形成する。なお、このＴＦＴ回路基板３は、一般的な液晶表示装置(ＬＣＤ)を製造する際に用いられる製造工程を用いて製造する。
【００４７】
この後、図４に示す真空蒸着装置31の内部にＴＦＴ回路基板３を設置する。そして、この真空蒸着装置31のチャンバ32内を、真空ポンプ33を用いて十分に真空排気する。
【００４８】
そして、このチャンバ32内の十分な真空度を達成できた段階で、基板加熱装置34を用いてＴＦＴ回路基板３を所定の温度に加熱する。
【００４９】
この状態で、酸化鉛蒸発源35を加熱して、この酸化鉛蒸発源35内の酸化鉛を気化させて、チャンバ32内に酸化鉛分子を放出させる。
【００５０】
このとき、このチャンバ32内に放出された酸化鉛分子の一部が、ＴＦＴ回路基板３の表面に付着して、このＴＦＴ回路基板３の表面に薄膜状の酸化鉛薄膜22が形成される。
【００５１】
そして、この酸化鉛蒸発源35の加熱を継続させて、ＴＦＴ回路基板３の表面に所定の厚さの酸化鉛薄膜22が形成された段階で、この酸化鉛蒸発源35の加熱を停止して、チャンバ32内への酸化ヨウ素分子の放出を終了させる。
【００５２】
この後、ヨウ化鉛蒸発源36を４００℃前後に加熱して、このヨウ化鉛蒸発源36内のヨウ化鉛を気化させて、チャンバ32内にヨウ化鉛分子を放出させる。
【００５３】
このとき、このチャンバ32内に放出されたヨウ化鉛分子の一部が、ＴＦＴ回路基板３の表面に形成した酸化鉛薄膜22の表面に付着して、この酸化鉛薄膜22の表面にヨウ化鉛を主成分とするＸ線光導電膜５が形成される。
【００５４】
そして、このヨウ化鉛蒸発源36の加熱を継続させて、酸化鉛薄膜22の表面に所定の厚さのＸ線光導電膜５が形成された段階で、このヨウ化鉛蒸発源36の加熱を停止して、チャンバ32内へのヨウ化鉛分子の放出を終了させる。
【００５５】
この後、さらに酸化鉛蒸発源35を加熱して、この酸化鉛蒸発源35内の酸化鉛を気化させて、チャンバ32内に酸化鉛分子を放出させる。
【００５６】
このとき、このチャンバ32内に放出された酸化鉛分子の一部が、Ｘ線光導電膜５の表面に付着して、このＸ線光導電膜５の表面に酸化鉛薄膜22が形成される。
【００５７】
そして、この酸化鉛蒸発源35の加熱を継続させて、Ｘ線光導電膜５の表面に所定の厚さの酸化鉛薄膜22が形成された段階で、この酸化鉛蒸発源35の加熱を停止して、チャンバ32内への酸化鉛分子の放出を終了させる。
【００５８】
さらに、スパッタ蒸着などの一般的な金属薄膜作成技術を用いてＸ線光導電膜５上の酸化鉛薄膜22の表面にバイアス電極層６を形成して、Ｘ線光導電体層４を形成する。
【００５９】
上述したように、上記一実施の形態によれば、Ｘ線画像を検出する重要な要素であるＸ線光導電膜５として重金属ヨウ化物であるヨウ化鉛を用いることによって、高感度のＸ線検出器１を得ることができる。ところが、このＸ線光導電膜５のＸ線光導電材料としてヨウ化鉛を用いた場合には、このヨウ化鉛が金属とヨウ素との化合物であるから、極めてイオン性の高い結晶構造となっている。
【００６０】
これに対して、ＴＦＴ回路基板３の表面は画素電極13で覆われており、この画素電極13の材料として、例えばＩＴＯやアルミニウム、チタン、モリブデン−タングステン合金などが用いられる。したがって、この画素電極13とＸ線光導電膜５とでは、物質の特性が大きく異なる。このため、ＴＦＴ回路基板３の表面に単純にＸ線光導電膜５を直接形成した場合には、これらＴＦＴ回路基板３とＸ線光導電膜５との界面での密着性が低いので、このＴＦＴ回路基板３からＸ線光導電膜５が剥がれやすくなってしまう。
【００６１】
特に、このＸ線光導電膜５がヨウ化鉛の場合には比重が６．２ｇ／ｃｍ３と大きいから、外部から衝撃が加えられると、Ｘ線光導電膜５自体の重みによって、ＴＦＴ回路基板３の表面とＸ線光導電膜５との界面に大きな力が掛かりやすい。このため、このＸ線光導電膜５が剥がれてしまう可能性が高くなる。また、このＸ線光導電膜５に用いる物質の大部分は、熱膨張率が極めて大きく、ＴＦＴ回路基板３の大部分を構成するガラスに比べ１０倍近い熱膨張率の差が存在する。
【００６２】
このため、Ｘ線検出器１自体の温度変化によって、Ｘ線光導電膜５とＴＦＴ回路基板３との界面に熱膨張率差による横方向の応力が発生し、この応力が大きくなりすぎるとＸ線光導電膜５とＴＦＴ回路基板３との界面での接合面が破壊されてしまい、このＸ線光導電膜５がＴＦＴ回路基板３から剥がれてしまい、Ｘ線検出器１の動作に大きな支障を来たすこととなる。
【００６３】
そして、このＸ線検出器１におけるＴＦＴ回路基板３からのＸ線光導電膜５の膜剥がれを防止するためには、このＸ線光導電膜５の重量を少なくするか、このＸ線光導電膜５のＸ線光導電材料として熱膨張率の小さい材料を使用することが考えられる。しかしながら、このＸ線光導電膜５の重量を少なくした場合には、このＸ線光導電膜５への入射Ｘ線Ｌの検出感度が低下してしまう。さらに、このＸ線光導電膜５のＸ線光導電材料として、熱膨張率が小さく性能の良い材料が現在まで未だ発見されていない。
【００６４】
そこで、上述した一実施の形態のように、画素電極13を含むＴＦＴ回路層12およびＸ線光導電膜５の間の界面と、このＸ線光導電膜５およびバイアス電極層６の間の界面とのそれぞれに酸化鉛薄膜22を積層させた。この結果、ＴＦＴ回路基板３とＸ線光導電膜５との界面、およびこのＸ線光導電膜５とバイアス電極層６との界面のそれぞれにおいて、これらＴＦＴ回路基板３およびバイアス電極層６とＸ線光導電膜５との結合力を高めることができ、反応性の極めて高いＸ線光導電膜５からＴＦＴ回路基板３の表面およびバイアス電極層６の腐食を防止する機能を付加できる。
【００６５】
ここで、液晶表示装置の製造装置を流用して製造されることの多いＴＦＴ回路基板３上の画素電極13は、ＩＴＯあるいはアルミニウムが用いられることが極めて多い。特に、この画素電極13としてはＩＴＯが最も多く用いられる。そして、この画素電極13としてＩＴＯを用いた場合には、このＩＴＯが金属酸化物であるから、金属酸化物である画素電極13と、金属ヨウ化物であるＸ線光導電膜５とでは用いられる物質が大きく異なる。したがって、これら画素電極13およびＸ線光導電膜５間における物質の不連続性が大きくなりすぎて、密着性が低下してしまう。
【００６６】
そこで、これら画素電極13とＸ線光導電膜５との中間の物質である酸化鉛薄膜22を、これら画素電極13とＸ線光導電膜５との界面に配置させることにより、この画素電極13と酸化鉛薄膜22との界面のそれぞれが金属酸化物であるため密着性を向上できるから、剥がれを防止できる。また、このＸ線光導電膜５と酸化鉛薄膜22との界面はそれぞれが鉛化合物であるため、同様に密着性を向上でき、剥がれを防止できる。
【００６７】
同様に、このような効果は、バイアス電極層６とＸ線光導電膜５との界面にも当てはまる。したがって、これらＸ線光導電膜５とバイアス電極層６との界面に、これらの中間的な物質である酸化鉛薄膜22を配置させることにより、これらＸ線光導電膜５とバイアス電極層６との界面の密着性を向上できる。このため、このＸ線光導電膜５からのバイアス電極層６の剥がれを防止できる。
【００６８】
さらに、Ｘ線光導電膜５はヨウ化鉛を主成分としているため、このＸ線光導電膜５は反応性が極めて高く、鉛よりイオンになりやすい元素(例えば、アルミニウム、インジウムなど)がＸ線光導電膜５に接している場合には、ヨウ素がＸ線光導電膜５内から遊離して、アルミニウムやインジウムなどから構成される画素電極13やバイアス電極層６を腐食してしまい、Ｘ線検出器１の動作に大きな支障を発生させてしまう。
【００６９】
そこで、このＸ線検出器１のＸ線光導電膜５を構成する金属ヨウ化物の金属元素と酸素の化合物である酸化鉛薄膜22を、Ｘ線光導電膜５とバイアス電極層６および画素電極13との間に積層させることによって、これらバイアス電極層６および画素電極13それぞれの腐食を防止できる。このとき、このＸ線光導電膜５をヨウ化鉛にて構成させた場合には、このＸ線光導電膜５の上下に酸化鉛薄膜22をそれぞれ配置させることによって、腐食に弱い画素電極13およびバイアス電極層６のそれぞれに対してＸ線光導電膜５が直接接触させてしまうことを防止できる。
【００７０】
このとき、このＸ線光導電膜５よる各酸化鉛薄膜22の腐食が問題となる。しかしながら、この腐食の対象となる酸化鉛薄膜22中の鉛原子は、Ｘ線光導電膜５を構成するヨウ化鉛の金属原子と同じであるから、イオン化傾向の違いによるヨウ素の移動による腐食を防止できる。
【００７１】
これらの結果、Ｘ線検出器１の重要要素であるＸ線光導電膜５とＴＦＴ回路基板３との剥離を防止できるとともに、堅牢で使いやすいＸ線検出器１を可能にできる。また、このＸ線検出器１の画素電極13およびバイアス電極層６それぞれの腐食を防止することによって、寿命の長いＸ線検出器１を実現することが可能となる。
【００７２】
なお、上記一実施の形態では、ヨウ化鉛を主成分とするＸ線光導電膜５と、このＸ線光導電膜５の上下に酸化鉛薄膜22を設けた構成について説明したが、この酸化鉛薄膜22をＸ線光導電膜５の上下のいずれか一方のみに設けても、バイアス電極層６あるいは画素電極13の剥がれや腐食を防止できるので、ある程度の効果を期待できる。
【００７３】
さらに、Ｘ線光導電膜５の材料として、例えばヨウ化水銀(ＨｇＩ２)、ヨウ化インジウム(ＩｎＩ)およびヨウ化ビスマス(ＢｉＩ３)などの重金属ヨウ化物を主成分として含有させても、陽イオンの原子が変わるだけであり、酸化鉛薄膜22を、重金属ヨウ化物中の金属元素の酸化物、すなわち酸化水銀(Ｈｇ２Ｏ,ＨｇＯ)薄膜、酸化インジウム(Ｉｎ２Ｏ３)薄膜、酸化ビスマス(Ｂｉ２Ｏ３)薄膜とすることによって、同様の作用効果を奏することができる。
【００７４】
また、Ｘ線光導電膜５の材料として、例えば臭化タリウム(ＴｌＢｒ)などの重金属臭化物を主成分として含有させても、酸化鉛薄膜22を、重金属臭化物中の金属元素の酸化物、すなわち酸化タリウム(Ｔｌ２Ｏ,Ｔｌ２Ｏ３)薄膜とすることによって、同様の作用効果を奏することができる。
【００７５】
さらに、Ｘ線を検出するＸ線検出器１について説明したが、例えばγ線などのＸ線以外の各種の放射線を検出する放射線検出器であっても対応させて用いることができる。また、ＴＦＴ回路基板３の保持基板11上に、薄膜トランジスタ14および画素電極13が形成された画素２を二次元的にマトリクス状に形成したが、これら画素２を保持基板11上に一次元的に設けてもよい。
【図面の簡単な説明】
【００７６】
【図１】本発明の放射線検出器の一実施の形態を示す説明断面図である。
【図２】同上放射線検出器を示す説明斜視図である。
【図３】同上放射線検出器を示す説明平面図である。
【図４】同上放射線検出器の製造装置を示す説明図である。
【符号の説明】
【００７７】
１    放射線検出器としてのＸ線検出器
３    回路基板としてのＴＦＴ回路基板
５    放射線光導電層としてのＸ線光導電膜
６    電極層としてのバイアス電極層
13    画素電極
22    金属酸化物薄膜層としての酸化鉛薄膜
【図１】
2006049773.tif 000003
【図２】
2006049773.tif 000004
【図３】
2006049773.tif 000005
【図４】
2006049773.tif 000006